【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
耐フレッティング錆止め溶液であって、
非潤滑性の錆止め液；及び
その錆止め液に溶解された耐フレッティング添加剤
を含み、耐フレッティング添加剤は、金属間締り嵌めの中に乾燥摩擦原理下で動作する低剪断速度対応層を生み出すためにスチールと界面活性である少なくとも一つの化合物を含む
耐フレッティング錆止め溶液。
【請求項２】
錆止め液が炭化水素系流体である、請求項１に記載の耐フレッティング錆止め溶液。
【請求項３】
少なくとも一つの化合物が、ホウ酸の低剪断速度対応層を生み出すためにスチールと界面活性である、請求項１に記載の耐フレッティング錆止め溶液。
【請求項４】
化合物が、ホウ酸エステル、ボロン酸エステル、及びボリン酸エステルの少なくとも一つを含む、請求項３に記載の耐フレッティング錆止め溶液。
【請求項５】
少なくとも一つの化合物が、トリ−アルキルボレートを含み、該アルキル基はイソプロピル基及びｎ−プロピル基の一つである、請求項３に記載の耐フレッティング錆止め溶液。
【請求項６】
少なくとも一つの化合物が、モリブデンジスルフィドの低剪断速度対応層を生み出すためにスチールと界面活性である、請求項１に記載の耐フレッティング錆止め溶液。
【請求項７】
少なくとも一つの化合物がモリブデンジチオホスフェートを含む、請求項６に記載の耐フレッティング錆止め溶液。
【請求項８】
耐フレッティング添加剤の量が、少なくとも０．５体積パーセントで、５０体積パーセント未満である、請求項１に記載の耐フレッティング錆止め溶液。
【請求項９】
耐フレッティング添加剤の量が約１パーセント〜約１０体積パーセントである、請求項１に記載の耐フレッティング錆止め溶液。
【請求項１０】
耐フレッティング添加剤の量が約５体積パーセントである、請求項１に記載の耐フレッティング錆止め溶液。
【請求項１１】
耐フレッティング特性を有する軸受アセンブリであって、その軸受アセンブリは、
潤滑されていない金属間の締り嵌めで嵌め合い部品に固定されたリング；
少なくとも締り嵌めに提供された、請求項１〜１０のいずれかに記載の耐フレッティング錆止め溶液
を含む、軸受アセンブリ。
【請求項１２】
リングが、第一の締り嵌めである締り嵌めで嵌め合い部品のシャフトに固定された内輪であり、軸受アセンブリはさらに、第二の締り嵌めでハウジングの内径に固定された外輪を含み、耐フレッティング錆止め溶液はさらに第二の締り嵌めにも提供される、請求項１１に記載の軸受アセンブリ。
【手続補正２】
【補正対象書類名】明細書
【補正対象項目名】００２３
【補正方法】変更
【補正の内容】
【００２３】
[0021]等しく重要な別の側面は、用途への取り付け前にも軸受の転動体と軌道面の間に偽ブリネリング又はフレッティングが発生しうることである。本明細書中に記載の耐フレッティングＲＰ溶液は、例えば輸送及び貯蔵中に発生するこの種の摩耗のリスクも削減できる。本明細書中に記載のＲＰ溶液中の添加剤によるフレッティング摩耗の防止は、軌道輪の締り嵌め以外の他の状況、及び軸受以外の金属部品におけるフレッティング摩耗もまとめて軽減するのに使用できる。金属部品の輸送は、何らかの形態のフレッティング摩耗保護を必要とすることが多い。グリースのような潤滑剤か又はプラスチックもしくは段ボールのような物理的保護材である。本明細書中に記載の耐フレッティングＲＰ溶液によるフレッティング摩耗保護は、低コストでこれらの他の形態のフレッティング摩耗保護の代わりに単独で使用されるのに極めて十分であり得る。
［発明の態様］
［１］
耐フレッティング錆止め溶液であって、
錆止め液；及び
その錆止め液に溶解された耐フレッティング添加剤
を含み、耐フレッティング添加剤は、金属間締り嵌めの中に低剪断速度対応層を生み出すためにスチールと界面活性である少なくとも一つの化合物を含む
耐フレッティング錆止め溶液。
［２］
錆止め液が炭化水素系流体である、１に記載の耐フレッティング錆止め溶液。
［３］
少なくとも一つの化合物が、ホウ酸の低剪断速度対応層を生み出すためにスチールと界面活性である、１に記載の耐フレッティング錆止め溶液。
［４］
化合物が、ホウ酸エステル、ボロン酸エステル、及びボリン酸エステルの少なくとも一つを含む、３に記載の耐フレッティング錆止め溶液。
［５］
少なくとも一つの化合物が、トリ−アルキルボレートを含み、該アルキル基はイソプロピル基及びｎ−プロピル基の一つである、３に記載の耐フレッティング錆止め溶液。
［６］
少なくとも一つの化合物が、モリブデンジスルフィドの低剪断速度対応層を生み出すためにスチールと界面活性である、１に記載の耐フレッティング錆止め溶液。
［７］
少なくとも一つの化合物がモリブデンジチオホスフェートを含む、６に記載の耐フレッティング錆止め溶液。
［８］
耐フレッティング添加剤の量が、少なくとも０．５パーセント及び５０体積パーセント未満である、１に記載の耐フレッティング錆止め溶液。
［９］
耐フレッティング添加剤の量が約１パーセント〜約１０体積パーセントである、１に記載の耐フレッティング錆止め溶液。
［１０］
耐フレッティング添加剤の量が約５体積パーセントである、１に記載の耐フレッティング錆止め溶液。
［１１］
耐フレッティング特性を有する軸受アセンブリであって、その軸受アセンブリは、
締り嵌めで嵌め合い部品に固定されたリング；
少なくとも締り嵌めに提供された耐フレッティング錆止め溶液
を含み、耐フレッティング錆止め溶液は、錆止め液及びその錆止め液に溶解された耐フレッティング添加剤を含み、耐フレッティング添加剤は、低剪断速度対応層を生み出すためにスチールと界面活性である少なくとも一つの化合物を含む軸受アセンブリ。
［１２］
錆止め液が炭化水素系流体である、１１に記載の軸受アセンブリ。
［１３］
少なくとも一つの化合物が、ホウ酸の低剪断速度対応層を生み出すためにスチールと界面活性である、１１に記載の軸受アセンブリ。
［１４］
少なくとも一つの化合物が、ホウ酸エステル、ボロン酸エステル、及びボリン酸エステルの少なくとも一つを含む、１３に記載の軸受アセンブリ。
［１５］
少なくとも一つの化合物が、トリ−アルキルボレートを含み、該アルキル基はイソプロピル基及びｎ−プロピル基の一つである、１３に記載の軸受アセンブリ。
［１６］
少なくとも一つの化合物が、モリブデンジスルフィドの低剪断速度対応層を生み出すためにスチールと界面活性である、１１に記載の軸受アセンブリ。
［１７］
少なくとも一つの化合物がモリブデンジチオホスフェートを含む、１６に記載の軸受アセンブリ。
［１８］
耐フレッティング添加剤の量が、少なくとも０．５パーセント及び５０体積パーセント未満である、１１に記載の軸受アセンブリ。
［１９］
耐フレッティング添加剤の量が約１パーセント〜約１０体積パーセントである、１１に記載の軸受アセンブリ。
［２０］
耐フレッティング添加剤の量が約５体積パーセントである、１１に記載の軸受アセンブリ。
［２１］
リングが、第一の締り嵌めである締り嵌めで嵌め合い部品のシャフトに固定された内輪であり、軸受アセンブリはさらに、第二の締り嵌めでハウジングの内径に固定された外輪を含み、耐フレッティング錆止め溶液はさらに第二の締り嵌めにも提供される、１１に記載の軸受アセンブリ。